(57)【要約】【課題】  ナノスケールの大きさを有する銀粒子を毛髪に浸着させる銀粒子浸着過程を含む鬘用毛髪処理方法を提供する。【解決手段】  鬘用毛髪処理方法は、収集された毛髪を水で洗浄した後、毛髪に含まれたメラニン色素を取り出すために毛髪に脱色剤を接触させる脱色ステップと、毛髪に必要とする色を出すために毛髪に染色剤を接触させる染色ステップと、前記脱色及び染色処理を経た後にも毛髪間に残存する脱色剤および染色剤を洗浄溶液で除去した後、毛髪を保湿／柔軟剤が含まれたコーティング溶液でコーティングして乾燥させる染色後処理ステップと、前記染色後処理ステップで乾燥された毛髪に保湿／柔軟剤が含まれたコーティング溶液を噴射してアイロンがけする最終処理ステップとを含む。前記ステップのうち、少なくともいずれか１つのステップは、ナノスケールの大きさを有する銀粒子を毛髪に浸着させる銀粒子浸着過程を更に含む。【特許請求の範囲】
【請求項１】
鬘用毛髪を処理する方法において、
収集された毛髪を水で洗浄した後、毛髪に含まれたメラニン色素を取り出すために毛髪に脱色剤を接触させる脱色ステップと、
毛髪に必要とする色を付与するために、毛髪に染色剤を接触させる染色ステップと、
前記脱色及び染色処理を経た後に毛髪間に残存する脱色剤および染色剤を洗浄溶液で除去した後、前記毛髪を保湿／柔軟剤が含まれたコーティング溶液でコーティングして乾燥させる染色後処理ステップと、
前記染色後処理ステップで乾燥された毛髪に、保湿／柔軟剤が含まれたコーティング溶液を噴射して、同毛髪にアイロンがけする最終処理ステップとを含み、
前記ステップのうち、少なくともいずれか１つのステップには、ナノスケールの大きさを有する銀粒子を毛髪に浸着させる銀粒子浸着過程が更に含まれることを特徴とする鬘用毛髪処理方法。
【請求項２】
収集された毛髪を水で洗浄した後、毛髪に酸化剤を接触させて毛髪の毛表皮を所定の精度で削る酸処理ステップと、
前記酸処理された毛髪に中和剤を接触させて毛髪の表面に付着した酸を中和する中和処理ステップとを更に含み、
前記ステップのうち、少なくともいずれか１つのステップには、ナノスケールの大きさを有する銀粒子を毛髪に浸着させる銀粒子浸着過程が更に含まれることを特徴とする請求項１に記載の鬘用毛髪処理方法。
【請求項３】
前記ステップのうち、少なくとも一つのステップにおいて、ナノスケールの大きさを有する銀粒子が所定の濃度で含まれた別途のコロイド溶液内に毛髪を所定時間の間、浸漬させることを特徴とする請求項１または２に記載の鬘用毛髪処理方法。
【請求項４】
ナノスケールの銀粒子が所定の濃度で含まれたコロイド溶液を、脱色剤、染色剤、洗浄溶液、コーティング溶液、酸化剤、中和剤のうち、少なくとも１つに所定の割合で混合することを特徴とする請求項１または２に記載の鬘用毛髪処理方法。
【請求項５】
前記酸処理ステップにおいて、毛髪は水と硫酸とが１，０００：５〜１０の割合で混合された酸化剤に浸漬され、
前記中和処理ステップにおいて、毛髪は水とアンモニア水ソーダ灰とが１，０００：１０〜２０の割合で混合された中和剤に浸漬され、
前記脱色ステップにおいて、毛髪は水とアンモニア水と過酸化水素水とが１００：３〜１：１〜３の割合で混合された脱色剤に、粒子の大きさが１〜３００ｎｍであり、銀粒子の濃度が１，０００〜１０，０００ｐｐｍであるナノ銀コロイド溶液が１０：３〜７の割合で混合された脱色剤及びナノ銀コロイド混合溶液に浸漬され、
前記染色ステップにおいて、毛髪は酸性染料と水とが１：２〜４の割合で混合された染色剤に浸漬され、
前記染色後処理ステップにおいて、毛髪は公知の洗浄剤と水とが１：２００〜４００の割合で混合された洗浄溶液に浸されて撫で付けられた後、毛髪光沢剤としてオイル型シリコン離型剤と、毛髪分離剤としてエマルジョン型シリコン離型剤と、毛髪コーティング剤としてシリコン柔和剤と、毛髪湿潤剤としてグリセリンとが、１〜３：０．５〜１．５：１〜３：０．５〜１．５の割合で混合された保湿／柔軟剤と水とが１：５０〜１５０の割合で混合されたコーティング溶液に浸されて撫で付けられることを特徴とする請求項１または２に記載の鬘用毛髪処理方法。
【請求項６】
前記保湿／柔軟剤にはキト酸及び／またはキト酸誘導体が含まれることを特徴とする請
求項１または２に記載の鬘用毛髪処理方法。
【請求項７】
請求項１乃至６に係る鬘用毛髪処理方法により処理されたことを特徴とする鬘用毛髪。
【発明の詳細な説明】
【技術分野】
【０００１】
本発明は、鬘用毛髪処理方法及びこれにより処理された鬘用毛髪に関し、より詳しくは、ナノスケールの大きさを有する銀粒子を毛髪に浸着させる銀粒子浸着過程を含む鬘用毛髪処理方法及びこれにより処理された鬘用毛髪に関する。
【背景技術】
【０００２】
鬘に使われる毛髪は、毛表皮(cuticle) と毛皮質(cortex)と毛髄質(medulla) から構成された人毛である。以下、本明細書で言及する毛髪は人毛を指すものである。
収集された毛髪、即ち、人毛は、その色相が均一でないために脱色及び染色処理されなければならないだけでなく、消費者の趣向に合せるためにも、脱色及び染色処理されなければならない。このように脱色ステップと染色ステップを経た毛髪は染色後処理ステップと、最終処理ステップを経なければならない。また、このような毛髪は、必要によって脱色ステップの前に酸処理ステップおよび中和処理ステップに供されてもよい。
【０００３】
毛髪が脱色ステップを経ると、毛表皮が開いた状態となる。このように毛髪の毛表皮が開いた状態になると、毛皮質内にある水分などの間層物質が外部に抜け出ることになるので、染色後処理ステップ及び最終処理ステップにおいて保湿／柔軟剤が含まれたコーティング溶液で毛表皮の外部をコーティング処理する。
【０００４】
使用者が鬘を長く着用することになれば、使用者の頭皮から分泌される汗と皮脂などの異物が鬘の毛髪に付着したり、あるいは、大気中に浮遊する埃や細菌などの異物が鬘の毛髪に付着したりして、鬘において細菌が増殖して鬘から悪臭が発生するという問題がある。したがって、使用者は鬘を頻繁に洗浄しなければならなかった。
【０００５】
一方、前述した保湿／柔軟剤は、開いた状態の毛表皮の外部に単純にコーティング処理されたものであるので、前記したように、使用者が鬘を使用することによって鬘をシャンプーなどで洗浄することになれば、毛表皮の外部の保湿／柔軟剤が毛表皮から落ちて、毛髪の保湿／柔軟性が低下する。それにより、毛髪が乾燥して硬くなるだけでなく、毛髪に静電気が発生して毛髪が縒れることになり、光沢度が低下するといった問題が生じる。したがって、従来の鬘の場合、使用者が鬘を洗浄する度に保湿／柔軟剤でコーティング処理しなければならなかった。
【０００６】
特に、鬘分野の専門家でない一般の使用者が鬘を洗浄することになれば、一般の使用者は洗浄剤の種類、洗浄時間、洗浄方法、保湿／柔軟剤コーティング処理などにおいて充分な知識を有さないので、鬘用毛髪を損傷する程度が大きくなる。
【特許文献１】国際出願公開公報第ＷＯ９９／４４５６４号
【発明の開示】
【発明が解決しようとする課題】
【０００７】
本発明は、ナノスケールの大きさを有する銀粒子を毛髪に浸着させる銀粒子浸着工程を含む鬘用毛髪処理方法を提供することを目的とする。
また、本発明の他の目的は、前記鬘用毛髪処理方法により処理された鬘用毛髪を提供することにある。
【課題を解決するための手段】
【０００８】
前記した本発明の１つの目的を達成するために、本発明の鬘用毛髪処理方法は、収集された毛髪を水で洗浄した後、毛髪に含まれたメラニン色素を取り出すために毛髪に脱色剤
を接触させる脱色ステップと、毛髪に必要とする色を付与するために毛髪に染色剤を接触させる染色ステップと、前記脱色及び染色処理を経た後に毛髪間に残存する脱色剤および染色剤を洗浄溶液で除去した後、毛髪を保湿／柔軟剤が含まれたコーティング溶液でコーティングして乾燥させる染色後処理ステップと、前記染色後処理ステップで乾燥された毛髪に保湿／柔軟剤が含まれたコーティング溶液を噴射して、同毛髪にアイロンがけする最終処理ステップとを含み、前記ステップのうち、少なくともいずれか１つのステップにはナノスケールの大きさを有する銀粒子を毛髪に浸着させる銀粒子浸着過程が更に含まれる。
【０００９】
前記した本発明の他の目的を達成するために、本発明の鬘用毛髪は、前記した鬘用毛髪処理方法により処理されたものである。
以下、本発明に係る鬘用毛髪処理方法及びこれにより処理された鬘用毛髪について詳細に説明する。
【００１０】
前述したように、収集された人毛はその色相が均一でないため、脱色及び染色処理する必要があるだけでなく、消費者の趣向に合せるためにも脱色及び染色処理されなければならない。したがって、人毛を利用して鬘用毛髪を処理する方法は、基本的に脱色ステップと染色ステップと染色後処理ステップと最終処理ステップとを含む。
【００１１】
脱色ステップでは、毛髪に含まれたメラニン色素を取り出すために毛髪に脱色剤を接触させる。
脱色剤は、アルカリ剤を主成分とする第１剤と、酸化剤を主成分とする第２剤とを混合することによって構成される。第１剤としては、アンモニア水（ＮＨ４ＯＨ）が使われ、第２剤としては過酸化水素水（Ｈ２Ｏ２）が使われる。脱色剤は、毛髪に接触すると、毛表皮を軟らかくし、膨らませて（膨潤させて）、毛表皮が開くようにして、脱色剤が毛皮質に染み込むことができるようにする。このような脱色剤の作用は、梨花出版社によって２００４年７月に出版されたユ  ウン  ジュ・ユン  ホン  スク共著の「染脱色理論及び実技」の５７ページに詳細に開示されている。
【００１２】
特に、本発明で使用する脱色剤は、水とアンモニア水（ＮＨ４ＯＨ）と過酸化水素水（Ｈ２Ｏ２）が所定の割合で混合されて構成される。水とアンモニア水と過酸化水素水とは、通常、１００：１〜３：３〜１の割合で混合される。ここで、本発明において用いられるアンモニア水の濃度は、４０〜５０％であり、好ましくは４６．２％である。また、本発明において用いられる過酸化水素水の濃度は、３０〜３５％であり、好ましくは３３％である。本発明において各物質の配合比を示す「割合」とは、特段の記載がない限り重量比を示す。毛髪をより明るい色に脱色する場合には、アンモニア水の比率を順次低くし、過酸化水素水の比率を順次高くして配合する。毛髪をより暗い色に脱色する場合には、アンモニア水の比率を順次に高くし、過酸化水素水の比率を順次に低くして配合する。また、明るい色の毛髪を得たい時には、脱色剤を常温にし、この脱色剤に毛髪を５〜６時間間浸漬する。暗い色の毛髪を得たい時には、脱色剤を６５〜７５℃に加温し、この脱色剤に毛髪を１０〜２０分間浸漬する。
【００１３】
染色ステップでは、毛髪に必要とする色を付与するために、毛髪に染色剤を接触させる。
染色後処理ステップでは、前記脱色及び染色処理を経た後に毛髪同士の間に残存する脱色剤および染色剤を除去した後、毛髪に保湿／柔軟剤をコーティングし乾燥させて、整毛して糸で固定する。即ち、染色後処理ステップは、洗浄過程と、保湿／柔軟剤コーティング過程と、乾燥過程と、整毛過程と、弾性付与過程と、糸固定過程とを含む。
【００１４】
洗浄過程では、染色ステップを経た毛髪を、洗浄剤が所定の割合で混合された洗浄溶液
に所定時間にわたって浸漬して洗浄した後、さらに毛髪から洗浄剤を水で洗い落とす。
保湿／柔軟剤コーティング過程では、前記洗浄された毛髪を保湿／柔軟剤が所定の割合で混合されたコーティング溶液に所定の時間にわたって浸漬して、毛髪の表面に保湿／柔軟剤をコーティングする。
【００１５】
乾燥過程では、前記保湿／柔軟剤コーティング過程を経た毛髪を所定の温度で所定時間にわたって乾燥する。
整毛過程では前記乾燥過程を経た毛髪の端部を揃える。
【００１６】
弾性付与過程では前記整毛過程を経た毛髪に塑性剤を塗布して前記毛髪に弾性を与える。
糸固定過程では、前記弾性付与過程を経た毛髪の中間部を糸で固定する。
【００１７】
最終処理ステップでは、前記染色後処理ステップで乾燥された毛髪に、保湿／柔軟剤が所定の割合で混合されたコーティング溶液を噴射しながら、前記毛髪をアイロンがけする。
【００１８】
脱色ステップ、染色ステップ、染色後処理ステップ、および最終処理ステップのうち、少なくともいずれか１つのステップには、ナノスケールの大きさを有する銀粒子を毛髪に浸着させる銀粒子浸着過程が更に含まれる。
【００１９】
前記ステップのうち、少なくとも１つのステップにおいて、銀粒子を毛髪に浸着させる過程では、ナノスケールの銀粒子が所定の濃度で含まれた別途のコロイド溶液内に毛髪を所定の時間の間、浸漬させることができる。ナノスケールの銀粒子が所定の濃度で含まれたコロイド溶液は、脱色剤、染色剤、洗浄溶液、コーティング溶液のうち、少なくとも１つに所定の割合で混合することもできる。
【００２０】
ここで、前記銀粒子の大きさは１〜３００ｎｍであることが好ましい。
前述したように、脱色過程では脱色剤により毛表皮が軟らかくなり、膨潤して開いた状態になるので、ナノスケールの銀粒子が毛皮質内に最も良好に染み込む。したがって、ナノスケールの銀粒子が所定の濃度で含まれたコロイド溶液を脱色剤に所定の割合で混合し、脱色ステップでナノスケールの銀粒子が毛髪に浸着するようにすることが最も好ましい。
【００２１】
特に、本発明では、脱色剤にナノスケールの銀粒子が所定の濃度で含まれたコロイド溶液が所定の割合で混合して、脱色過程中に毛髪中にナノスケールの銀粒子が侵入するようにする。脱色過程では前述したように、脱色剤により毛表皮が軟らかくなり、また膨潤して開いた状態となるので、銀粒子が毛皮質内によく染み込むことになるのである。
【００２２】
本発明では、水とアンモニア水と過酸化水素水が１００：３：１の割合で混合された脱色剤に、銀粒子の大きさが１〜３００ｎｍであり、濃度が１，０００〜１０、０００ｐｐｍであるナノ銀コロイド溶液を１００：３〜７の割合で混合した脱色剤及びナノ銀コロイド混合溶液に毛髪を浸漬する。ここで、ナノ銀コロイド溶液中の銀の濃度が１，０００ｐｐｍ以下である場合には、毛髪に浸着する銀の量が少な過ぎて銀の坑菌効果が十分に発揮されない。また、ナノ銀コロイド溶液中の銀の濃度を１０，０００ｐｐｍ以上にすると、銀の材料費が高くなるだけであり、これ以上、銀の坑菌効果は増加しない。同様に、脱色剤とナノ銀コロイド溶液との比率が１００：３以下である場合には、毛髪に浸着する銀の量があまりに少なくて、銀の坑菌効果が十分に発揮されない。また、脱色剤とナノ銀コロイド溶液との比率が１００：７以上になると、銀の材料費が高くなるだけであり、これ以上、銀の坑菌効果が増加しない。
【００２３】
そして、鬘用毛髪の品質スケールを高めたい場合には、糸固定過程を経た毛髪に対して、再度洗浄過程、保湿／柔軟剤コーティング過程、乾燥過程、および整毛過程を実施することができる。
【００２４】
このような鬘用毛髪を処理する方法は、脱色ステップ、染色ステップ、染色後処理ステップ、および最終処理ステップを基本的に含むことに加えて、毛髪の表面をなめらかにするために酸処理ステップと中和処理ステップとを更に含むことができる。
【００２５】
酸処理ステップでは、収集された毛髪を水で洗浄した後、毛髪を酸化剤に浸漬して、毛髪の毛表皮を所定の精度で削る。
中和処理ステップでは、前記酸処理された毛髪に中和剤を接触させて、毛髪の表面に付着した酸を中和する。
【００２６】
このような酸処理ステップおよび中和処理ステップのうち、少なくともいずれか１つのステップには、ナノスケールの大きさを有する銀粒子を毛髪に浸着させる銀粒子浸着過程が更に含まれてもよい。
【００２７】
前記ステップのうち、少なくとも１つのステップにおいて、銀粒子を毛髪に浸着させる過程では、ナノスケールの銀粒子が所定の濃度で含まれた別途のコロイド溶液内に毛髪を所定時間の間、浸漬させることもできる。ナノスケールの銀粒子が所定の濃度で含まれたコロイド溶液を、酸化剤、中和剤のうち、少なくとも１つに所定の割合で混合することができる。
【００２８】
前記保湿／柔軟剤には、キト酸及び／またはキト酸誘導体が含まれ得る。
キト酸（chitosan）は甲殻類の細胞壁の保護組織成分であるキチン（chitin）を化学処理（脱アセチル化）することによって得られる。キト酸は、草木保護組織である繊維素と類似した化学構造を有する多糖類の一種であり、繊維素が有している水酸基（−ＯＨ）の他に遊離アミノ基（−ＮＨ２）が更に結合した機能性が豊富な無害無毒の天然高分子物質である。
【００２９】
毛髪の表面層は特に水に濡れている場合、（−）電荷を帯びる。そのため、キト酸は（＋）電荷を帯びた自身のアミノ基（−ＮＨ２）により、水に濡れた状態の毛髪に強固に結着して、毛髪にコーティング膜を形成するので、保湿性を高めるだけでなく、毛髪の表面がなめらかになって摩擦抵抗が減少する。また、高い保湿性のため、毛髪の表面の導電性が高まって、静電気が蓄積され難くなり、毛髪における静電気の発生を防止する。
【００３０】
また、前述した銀粒子浸着過程により毛髪に銀粒子が浸着された後、キト酸含有保湿／柔軟剤が毛髪にコーティングされると、銀粒子は（＋）イオンを帯びるため、毛髪に浸着された（＋）イオンの銀粒子にキト酸の（−）イオンを帯びた水酸基（−ＯＨ）が結着して、毛髪の保湿性を一層増大させることになる。
【００３１】
このように、キト酸が含まれた保湿／柔軟剤の作用はイオン結合によるものと考えられる。従って、毛髪およびキト酸のイオン状態が磁石の原理のように互いに反対の極性を有する場合に吸着が良好になるものと思われる。これは酸化または脱染色により損傷した毛髪の補修に一層効果的である。
【発明の効果】
【００３２】
前述のように、本発明の鬘用毛髪処理方法により処理された鬘用毛髪によれば、ナノスケールの大きさを有する銀粒子が毛髪に浸着されている。そのため、ナノスケールの大き
さを有する銀粒子の殺菌及び坑菌作用により、使用者が長く鬘を着用しても、鬘で細菌が増殖できないので、鬘から悪臭が除去される。それに加えて、毛髪に浸着されたナノスケールの大きさを有する銀粒子が保湿／柔軟剤を堅固に捕らえているので、毛髪の保湿性および柔軟性が維持され、静電気の発生が抑えられ、毛髪が縺れなくなり、光沢度が低下することがない。また、本発明によれば、使用者が鬘を洗浄しても保湿／柔軟剤が毛髪からほとんど落ちないので、洗浄後に別途に保湿／柔軟剤でコーティングする必要もない。
【発明を実施するための最良の形態】
【００３３】
以下、本発明の好ましい実施形態を通じて本発明を一層詳細に説明する。
実施形態１：酸処理及び中和処理ステップを省略し、１，０００ｐｐｍのナノ銀コロイド溶液に浸漬して製造された毛髪脱色ステップ及び銀粒子浸着過程
まず、収集された人毛、即ち、鬘用毛髪１０ｇの試料を準備して、これを水で洗浄する。洗浄した試料を脱色すると共に、同試料にナノ銀粒子を浸着させる。
【００３４】
次に、１リットルの水に対して３０ｃｃのアンモニア水と１０ｃｃの過酸化水素水が混合された脱色剤を調製した後、この脱色剤に粒子の大きさが１〜３００ｎｍであり、銀粒子の濃度が１，０００ｐｐｍであるナノ銀コロイド溶液５ｃｃを混合し、この脱色剤及びナノ銀コロイド混合溶液を７０℃になるように加温し、この混合溶液に前記試料を１５分間浸漬する。前記アンモニア水の濃度は、４０〜５０％であり、好ましくは４６．２％である。前記過酸化水素水の濃度は、３０〜３５％であり、好ましくは３３％である。
【００３５】
前記混合溶液に前記試料の毛髪が浸漬されると、毛髪は脱色剤によりその毛表皮が軟らかくなりながら膨らんで（膨潤して）、開いた状態になることによって、脱色剤が毛皮質に染み込んで脱色が行なわれると共に、ナノ銀粒子が毛皮質に染み込んで毛皮質内にナノ銀粒子が浸着する。
【００３６】
染色ステップ
次に、脱色及びナノ銀粒子が浸着された前記試料を染色する。
染色剤としては、酸性染料と水とを所定の割合で混合して用いる。より明るい色に染色したい場合には、染色剤中の酸性染料の比率を順次に高くし、より暗い色に染色したい場合には、染色剤中の酸性染料の比率を順次に低くする。
【００３７】
本実施形態では、暗い色である黒色で染色するために酸性染料と水を１：２〜４の割合で混合した染色剤に、９０〜１１０℃で、４０〜８０分間毛髪を浸漬する。酸性染料と水との比率、温度範囲及び浸漬時間が前記範囲を外れると、毛髪を黒色に良好に染色することができない。最も好ましくは、酸性染料と水を１：３の割合で混合した染色剤に１００℃で６０分間毛髪を浸漬する。
【００３８】
洗浄ステップ
次に、染色された前記試料を洗浄溶液で洗浄した後、さらに洗浄溶液を水で洗い落とす。
【００３９】
洗浄溶液は、公知の洗浄剤と水とが所定の割合で混合されて構成される。本実施形態では、洗浄剤と水とが、１：２００〜４００の割合で混合される。洗浄剤と水との比率が前記範囲を外れると、れば、毛髪の洗浄が十分にされなかったり、後に水で洗い落とされる際に、洗浄溶液が除去され難くなったりする。最も好ましくは、洗浄剤と水とが１：３００の割合で混合される。
【００４０】
洗浄剤は市中で市販される一般的な洗浄剤を使用する。このような洗浄剤には界面活性剤および可溶化剤が主に含まれ、その他に皮膚保護剤や粘性を高める増粘剤、防腐剤、香
料、染料などが少量含まれている。
【００４１】
洗浄する際には、脱色及び染色処理を経た後にも毛髪同士の間に残存する脱色剤と染色剤が完全に除去されるまで、毛髪を洗浄溶液に浸して撫でつけるが、通常は１０〜２０分間にわたって撫でつける。
【００４２】
水で洗い落とす際には毛髪から洗浄溶液が完全に除去されるまで、毛髪を水に浸漬して撫でつけるが、通常は１０〜２０分間にわたって毛髪を撫でつける。
【００４３】
保湿／柔軟剤コーティングステップ
次に、洗浄された前記試料をコーティング溶液でコーティングして毛髪に保湿／柔軟剤をコーティングする。
【００４４】
コーティング溶液は保湿／柔軟剤と水とが所定の割合で混合されて構成される。本実施形態では、保湿／柔軟剤と水が１：５０〜１５０の割合で混合される。保湿／柔軟剤と水の比率が１：５０以下であると、保湿／柔軟効果が劣ることになり、保湿／柔軟剤と水の比率が１：１５０以上であると、毛髪がべたつくことになる。最も好ましくは、保湿／柔軟剤と水とが１：１００の割合で混合される。
【００４５】
保湿／柔軟剤は、毛髪光沢剤と毛髪分離剤と毛髪コーティング剤と毛髪湿潤剤等からなる。本実施形態では、毛髪光沢剤として、ソウル市中区南大門路５街所在の韓国信越株式会社（SHIN-ETSU SILICONE KOREA CO., LTD.）から製品名「ＫＦ−９６」で購入可能なオイル型シリコン離型剤と、毛髪分離剤として、韓国信越株式会社から製品名「ＫＭ−７２２」で購入可能なエマルジョン型シリコン離型剤と、毛髪コーティング剤として、ソウル市江南区三成洞所在の韓国ダウコニング株式会社（DOW CORNING KOREA LTD.）から製品名「３６  ＥＭＵＬＳＩＯＮ」で購入可能なシリコン柔和剤と、毛髪湿潤剤としてグリセリンとが、１〜３：０．５〜１．５：１〜３：０．５〜１．５の割合で混合される。毛髪光沢剤、毛髪分離剤、毛髪コーティング剤、および毛髪湿潤剤の混合比率が前記範囲を外れると、いずれか１つの成分が他の１つの成分の機能を妨害することになるので、各々の成分が各自の機能を発揮できなくなる。最も好ましくは、毛髪光沢剤と毛髪分離剤と毛髪コーティング剤と毛髪湿潤剤とが、２：１：２：１の割合で混合される。
【００４６】
コーティングする際には、毛髪に保湿／柔軟剤の成分が十分に含まれるまで毛髪をコーティング溶液に浸漬して撫でつけるが、通常は１０〜２０分間にわたって撫でつける。
【００４７】
最終処理ステップ
前記のような全てのステップが完了した試料の毛髪をアイロンがけして整える。
【００４８】
実施形態２：酸処理及び中和処理ステップを省略し、１０，０００ｐｐｍのナノ銀コロイド溶液に浸漬して製造された毛髪
本実施形態２では、脱色ステップ及び銀粒子浸着過程で脱色剤に混合されるナノ銀コロイド溶液を１０，０００ｐｐｍとする以外は、全てのステップ及び条件を前記実施形態１と同一にした。
【００４９】
実施形態３：酸処理及び中和処理ステップを実施し、１，０００ｐｐｍのナノ銀コロイド溶液に浸漬して製造された毛髪
酸処理ステップ
まず、収集された人毛、即ち、鬘用毛髪１０ｇの試料を準備して、これを水で洗浄する。
【００５０】
毛髪の酸処理のための酸化剤は、水と酸とが所定の割合で混合されて構成される。水と酸とは、通常１，０００：５〜１０の割合で混合される。水と酸の混合比率が１，０００：５以下であると、酸の比率が低く過ぎて、毛表皮が十分に削られない。水と酸の混合比率が１，０００：１０以上であると、酸の比率が高過ぎて毛表皮が過度に削られることになる。本実施形態では、酸として硫酸（Ｈ２ＳＯ４）を用い、水と硫酸とが１，０００：７．５の割合で混合された酸化剤を使用する。通常、酸化剤用の酸としては硫酸の他に塩酸（ＨＣｌ）、次亜塩素酸カルシウム（Ｃａ（ＣｌＯ）２）などを使用することができるが、本実施形態では硫酸のみを用いる。これは、塩酸、次亜塩素酸カルシウムなどを酸化剤用の酸として使用すると、このような酸化剤により酸処理された毛髪が銀（Ａｇ）含有コロイド溶液内に浸漬された際に、毛髪の表面に残存していることがある塩素（Ｃｌ）が、銀（Ａｇ）と反応して塩化銀（ＡｇＣｌ）を生成し、この塩化銀が沈殿物として毛髪の色に致命的な悪影響を与えるためである。
【００５１】
酸化剤と混合される水の温度は１０〜２０℃になるようにすることが好ましい。これは、この温度範囲を外れると、毛髪が酸に良好に反応しないためである。
本実施形態では、１リットルの水に７．５ｃｃの硫酸（濃度：９７％）を混合した酸化剤を１５℃になるように加温し、この酸化剤に２つの試料を１５分間浸漬する。その際、試料の毛髪を棒で掻き混ぜて毛髪を互いに分離させて毛髪に酸化剤がまんべんなく行き渡るようにする。これによって、毛髪が酸処理される。  上記酸処理により、毛髪の表面、即ち、毛表皮が約１５％程度削られることになる。
【００５２】
中和処理ステップ
次に、酸処理されて毛表皮が削られた毛髪は中和剤により中和処理される。中和剤は、水とアンモニア水ソーダ灰（ＮＨ４ＯＨ・Ｎａ２ＣＯ３）とが所定の割合で混合されて構成される。ここで、アンモニア水ソーダ灰とは、アンモニア水と炭酸ナトリウムとの１：１混合物である。水とアンモニア水ソーダ灰とは、通常、１，０００：１０〜２０の割合で混合される。水とアンモニア水ソーダ灰との混合比率が１，０００：１０以下であると、中和処理が十分になされない。水とアンモニア水ソーダ灰との混合比率が１，０００：２０以上であると、毛表皮が荒れてしまう。本実施形態では、水とアンモニア水ソーダ灰とを１，０００：１５の割合で混合した中和剤を用いる。
【００５３】
アンモニア水ソーダ灰と混合される水の温度は１０〜２０℃になるようにすることが好ましい。これは、この温度範囲を外れると、毛髪がアンモニア水ソーダ灰に良好に反応しないためである。
【００５４】
本実施形態では、１リットルの水に１５ｃｃのアンモニア水ソーダ灰を混合した中和剤を１５℃になるようにして、この中和剤に２つの酸処理した試料を１５分間浸漬する。その際、試料の毛髪を棒で掻き混ぜて毛髪を互いに分離させて毛髪に中和剤がまんべんなく行き渡るようにする。これによって、毛髪が中和処理されるのである。
【００５５】
以後の処理は前記実施形態１と同一な条件で実施する。
実施形態４：酸処理及び中和処理ステップを実施し、１，０００ｐｐｍのナノ銀コロイド溶液に浸漬して製造された毛髪
本実施形態４では、前記実施形態３と同様に酸処理及び中和処理を実施した後、その以後のステップは前記実施形態２と同様の方法で実施する。
【００５６】
上記のように実施形態１乃至実施形態４を通じて製造された試料に対して次のような実験を実施して毛髪の成分及び効果を調べる。
【００５７】
実験例１：毛髪の化学成分分析試験
実施形態１により製造された毛髪の化学成分分析試験を韓国原糸織物試験研究院（FITI
Testing & Research Institute ）に依頼した結果、次のような試験結果が得られた。
【００５８】
【表１】
2006283271.tif 000002
以上の化学成分分析試験において、ナノスケールの銀粒子が毛髪に浸着されていることが分かる。
【００５９】
実験例２：酸処理及び中和処理ステップを省略した毛髪の坑菌力試験
前記実施形態１による毛髪と実施形態２による試料の坑菌力試験を韓国原糸織物試験研究院に依頼した結果、次のような結果が得られた。
（１）試験結果：坑菌力（SHAKE FLASK METHOD-KS M 0146-2003 ）
【００６０】
【表２】
2006283271.tif 000003
【００６１】
（２）試験方法
【表３】
2006283271.tif 000004
【００６２】
実験例３：酸処理及び中和処理ステップを実施した毛髪の坑菌力試験
前記実施形態３による毛髪と実施形態４による試料の坑菌力試験を韓国原糸織物試験研究院に依頼した結果、次のような結果が得られた。
【００６３】
（１）試験結果：坑菌力(SHAKE FLASK METHOD - KS M 0146 - 2003) 
【表４】
2006283271.tif 000005
【００６４】
（２）試験方法
【表５】
2006283271.tif 000006
以上の坑菌力試験において、前記実施形態１乃至実施形態４により製造された４つの試料において、全て菌株の減少率で９９．９％の値が得られ、それらの試料の毛髪が優れた坑菌力を有していることが分かる。